(57)【特許請求の範囲】
【請求項１】
トレッド部からサイドウォール部をへてビード部のビードコアに至るカーカスと、トレッド部の内方かつ前記カーカスの半径方向外側に配されるベルト層と、サイドウォール部かつ前記カーカスの内側に配され最大厚さを有する中央部分から半径方向内外に厚さを減じてのびる断面三日月状のサイド補強ゴム層とを具えるランフラットタイヤであって、
前記カーカスは、タイヤ周方向に対して７０〜９０°の角度で配列したカーカスコードをトッピングゴムで被覆したカーカスプライからなるとともに、
カーカスコードを被覆する前記トッピングゴムが
（Ａ）天然ゴムおよび／またはイソプレンゴムを含有し、さらに、ブタジエンゴム、変性ブタジエンゴム、スチレンブタジエンゴムおよび変性スチレンブタジエンゴムよりなる群から選ばれる少なくとも２種の合成ゴムを含有するゴム成分１００重量部に対して、
（Ｂ）硫黄を２〜３．４重量部、
（Ｃ）クレゾール樹脂、レゾルシン縮合物および変性レゾルシン縮合物よりなる群から選ばれる少なくとも１種の化合物を１〜１０重量部、ならびに
（Ｄ）ヘキサメチレンテトラミンを０．１〜３重量部含有し、
前記ゴム成分（Ａ）が、変性ブタジエンゴムおよび／または変性スチレンブタジエンゴムを含有するゴム成分であるゴム組成物からなり、
前記カーカスコードに、アラミド繊維コードを用いたこと
を特徴とするランフラットタイヤ。
【請求項２】
カーカスコードを被覆する前記トッピングゴムが、さらに、ゴム成分（Ａ）１００重量部に対して、（Ｅ）ヘキサメチロールメラミンペンタメチルエーテルの部分縮合物またはヘキサメトキシメチロールメラミンの部分縮合物を１〜１０重量部含有するゴム組成物からなることを特徴とする請求項１記載のランフラットタイヤ。
【請求項３】
前記カーカスコードは、下撚りしたフィラメント束の２本を、上撚りにて互いに撚り合わせた２本撚り構造をなすことを特徴とする請求項１または２記載のランフラットタイヤ。
【請求項４】
前記カーカスコードは、次式（１）で示す撚り係数Ｔを０．５〜０．７の範囲としたことを特徴とする請求項１、２または３記載のランフラットタイヤ。
Ｔ＝Ｎ×√｛（０．１２５×Ｄ／２）／ρ｝×１０-3    ・・・（１）
（ただし、Ｎは上撚り数（回／１０ｃｍ）、Ｄはトータル表示デシテックス（繊度）、ρはコード材料の比重である。）
【請求項５】
前記カーカスコードは、前記撚り係数Ｔが０．６〜０．７の範囲であることを特徴とする請求項４記載のランフラットタイヤ。
【発明の詳細な説明】
【技術分野】
【０００１】
本発明は、軽量化を達成しながらタイヤの諸性能を向上させるランフラットタイヤに関する。
【背景技術】
【０００２】
例えば、パンク等によりタイヤ内の空気が抜けたデフレート状態においても比較的長距離を走行しうるランフラットタイヤとして、サイドウォール部に、断面三日月状のサイド補強ゴム層を設けた所謂サイド補強タイプのものが知られている（例えば特許文献１など参照）。
【０００３】
特許文献１に記載のタイプのタイヤでは、荷重支持能力をより高めるために、複数枚のカーカスプライを採用するとともに、ランフラット走行時のタイヤ温度が、インフレート状態での通常走行時に比して著しく高くなることから、ランフラット耐久性の確保の観点から、カーカスコードとして耐熱性に優れるレーヨン繊維コードが使用されている。
【０００４】
また、近年、タイヤにおいては、とくに高速走行時の制動性能などの操縦安定性や乗り心地性能の向上がますます強く要求されている。
【０００５】
繊維コード被覆用ゴム組成物において、操縦安定性を向上させる方法としては、複素弾性率（Ｅ*）を向上させ、剛性を向上させる手法が知られている。具体的には、フェノール樹脂を配合する方法が知られている。しかし、ゴム組成物の転がり抵抗（ｔａｎδ）が増大してしまうという問題があった。
【０００６】
Ｅ*を向上させ、ｔａｎδを低減させる手法としては、レゾルシン縮合物や変性レゾルシン縮合物などを、ヘキサメチロールメラミンペンタメチルエーテル（ＨＭＭＰＭＥ）の部分縮合物やヘキサメトキシメチロールメラミン（ＨＭＭＭ）の部分縮合物で架橋する方法が一般的に知られている。しかし、その場合、ゴム組成物の作製工程中、シートやトッピング加工時に架橋が開始してしまい、ゴム粘度が増大するため、加工性が悪化してしまう。
【０００７】
また、Ｅ*を向上させ、ｔａｎδを低減させる手法としては、他にも、硫黄を高配合する手法や、加硫促進剤を高配合する手法なども知られている。しかし、走行時に自然効果が顕著となり、耐久性が悪化してしまう。
【０００８】
さらに、近年、低燃費性に優れる低燃費タイヤが求められており、トレッドやサイドウォールなどを改良して低燃費化する技術が盛んに開発されている。
【０００９】
しかし、トレッドやサイドウォールなどの大型部材の低燃費化が進行するにともない、結果として、コードトッピングゴムの燃費への寄与率が大きくなっている。
【００１０】
ＦＥＭ解析などにより、コードトッピングゴムの燃費を低減するためには、ｔａｎδを低減するのが有効であることが判明しつつあるが、コードトッピングゴムにおいて、ｔａｎδを低減するための有効な技術が存在しない。
【００１１】
ｔａｎδを低減する方法としては、カーボンブラックの配合量を減らす方法や、オイルの配合量を増やす方法などが存在する。しかし、カーボンブラックの配合量を減らした場合、破断特性の低下を引き起こし、オイルの配合量を増やした場合、破断特性が低下するだけでなく、サイドウォールやインナーライナー、クッションゴムなどの隣接する部材へオイルが移行し、耐久性も悪化する。
【００１２】
特許文献２には、繊維コードとの接着性を向上させ、さらに優れた破断特性を示すカーカス繊維コード被覆用ゴム組成物およびそれにより被覆されたカーカス繊維コードを提供する目的で、硫黄、クレゾール樹脂、レゾルシン縮合物および変性レゾルシン縮合物よりなる群から選ばれる１種以上の化合物、ならびにヘキサメチロールメラミンペンタメチルエーテルの部分縮合物またはヘキサメトキシメチロールメラミンの部分縮合物を特定量含有させたーカス繊維コード被覆用ゴム組成物およびそれにより被覆されたカーカス繊維コードが開示されている。
【００１３】
しかし、デフレート状態でのランフラット耐久試験（ＲＦ耐久試験）では、コード被覆用ゴムを改良するだけでは十分なＲＦ耐久性が得られず、いまだ改善の余地がある。
【００１４】
【特許文献１】特開平２０００−３５１３０７号公報
【特許文献２】特開平２００６−２８６８４号公報
【発明の開示】
【発明が解決しようとする課題】
【００１５】
近年のランフラット走行における高速化、長距離化の傾向から、ランフラット耐久性や操縦安定性のさらなる向上が強く望まれている。
【００１６】
そこで本発明は、レーヨン繊維コードに比して耐熱性に優れ、かつ高弾性であるアラミド繊維コードをカーカスコードに使用することを基本として、ランフラットタイヤにおいては、軽量化を図りつつランフラット走行時における操縦安定性と耐久性とを高め、ランフラット走行における高速化、長距離化を達成しうるランフラットタイヤを提供することを目的としている。
【課題を解決するための手段】
【００１７】
前記目的を達成するために、本願請求項１の発明にかかるランフラットタイヤは、
トレッド部からサイドウォール部をへてビード部のビードコアに至るカーカスと、トレッド部の内方かつ前記カーカスの半径方向外側に配されるベルト層と、サイドウォール部かつ前記カーカスの内側に配され最大厚さを有する中央部分から半径方向内外に厚さを減じてのびる断面三日月状のサイド補強ゴム層とを具えるランフラットタイヤであって、
前記カーカスは、タイヤ周方向に対して７０〜９０°の角度で配列したカーカスコードをトッピングゴムで被覆したカーカスプライからなるとともに、カーカスコードを被覆する前記トッピングゴムが（Ａ）天然ゴムおよび／またはイソプレンゴムを含有し、さらに、ブタジエンゴム、変性ブタジエンゴム、スチレンブタジエンゴムおよび変性スチレンブタジエンゴムよりなる群から選ばれる少なくとも２種の合成ゴムを含有するゴム成分１００重量部に対して、（Ｂ）硫黄を２〜３．４重量部、（Ｃ）クレゾール樹脂、レゾルシン縮合物および変性レゾルシン縮合物よりなる群から選ばれる少なくとも１種の化合物を１〜１０重量部、ならびに（Ｄ）ヘキサメチレンテトラミンを０．１〜３重量部含有するゴム組成物からなり、前記カーカスコードに、アラミド繊維コードを用いたことを特徴としている。
【００１８】
請求項２の発明では、カーカスコードを被覆する前記トッピングゴムが、さらに、ゴム成分（Ａ）１００重量部に対して、（Ｅ）ヘキサメチロールメラミンペンタメチルエーテルの部分縮合物またはヘキサメトキシメチロールメラミンの部分縮合物を１〜１０重量部含有するゴム組成物からなることを特徴としている。
【００１９】
請求項３の発明では、前記カーカスコードは、下撚りしたフィラメント束の２本を、上撚りにて互いに撚り合わせた２本撚り構造をなすことを特徴としている。
【００２０】
請求項４の発明では、前記カーカスコードは、次式（１）で示す撚り係数Ｔを０．５〜０．７の範囲としたことを特徴としている。
Ｔ＝Ｎ×√｛（０．１２５×Ｄ／２）／ρ｝×１０-3    ・・・（１）
（ただし、Ｎは上撚り数（回／１０ｃｍ）、Ｄはトータル表示デシテックス（繊度）、ρはコード材料の比重である。）
【００２１】
請求項５の発明では、前記カーカスコードは、前記撚り係数Ｔが０．６〜０．７の範囲であることを特徴としている。
【発明の効果】
【００２２】
本発明のランフラットタイヤは、カーカスプライにおけるカーカスコードを被覆するトッピングゴムにおいて、（Ａ）所定のゴム成分、（Ｂ）硫黄、（Ｃ）クレゾール樹脂、レゾルシン縮合物および変性レゾルシン縮合物よりなる群から選ばれる少なくとも１種の化合物、（Ｄ）ヘキサメチレンテトラミン、ならびに（Ｅ）ヘキサメチロールメラミンペンタメチルエーテルの部分縮合物またはヘキサメトキシメチロールメラミンの部分縮合物を所定量含有するゴム組成物を採用し、そして特に耐熱性に優れるアラミド繊維コードをカーカスコードとして採用している。したがって、とりわけランフラットタイヤにおいては、ランフラット走行時の温度上昇によるコード損傷を抑制できる。また、アラミド繊維コードは高弾性であり荷重支持能力を高めることができるため、プライ枚数の低減（軽量化）を図りながら、ランフラット時のタイヤ変形を軽減でき、前述の耐熱性の向上と相俟ってランフラット耐久性を高めうる。また、ランフラット走行時の操縦安定性も向上でき、ランフラット走行における高速化、長距離化を達成しうる。
【発明を実施するための最良の形態】
【００２３】
本発明ランフラットタイヤは、カーカスコードをトッピングゴム（カーカスコード被覆用ゴム組成物）で被覆したカーカスプライから構成されるカーカスを具える。
【００２４】
カーカスコードを被覆するトッピングゴムは、（Ａ）天然ゴムおよび／またはイソプレンゴムを含有し、さらに、ブタジエンゴム、変性ブタジエンゴム、スチレンブタジエンゴムおよび変性スチレンブタジエンゴムよりなる群から選ばれる少なくとも２種の合成ゴムを含有するゴム成分、（Ｂ）硫黄、（Ｃ）クレゾール樹脂、レゾルシン縮合物および変性レゾルシン縮合物よりなる群から選ばれる少なくとも１種の化合物、ならびに（Ｄ）ヘキサメチレンテトラミンを含有するゴム組成物（カーカスコード被覆用ゴム組成物）からなる。
【００２５】
前記カーカスコードを被覆するトッピングゴムは、構成するゴム組成物において、さらに（Ｅ）ヘキサメチロールメラミンペンタメチルエーテルの部分縮合物またはヘキサメトキシメチロールメラミンの部分縮合物を含有することが好ましい。
【００２６】
ゴム成分（Ａ）としては、天然ゴム（ＮＲ）および／またはイソプレンゴム（ＩＲ）、さらに、ブタジエンゴム（ＢＲ）、変性ブタジエンゴム（変性ＢＲ）、スチレンブタジエンゴム（ＳＢＲ）および変性スチレンブタジエンゴム（変性ＳＢＲ）よりなる群から選ばれる少なくとも２種の合成ゴムを含有する。
【００２７】
ＮＲとしては、とくに制限はなく、通常ゴム工業で使用されるものを使用することができ、具体的には、ＲＳＳ♯３、ＴＳＲ２０などがあげられる。また、ＩＲとしても、とくに制限はなく、タイヤ工業で従来から使用されるものを使用することができる。
【００２８】
ゴム成分（Ａ）中のＮＲおよび／またはＩＲの含有率は４０重量％以上が好ましく、５０重量％以上がより好ましい。ＮＲおよび／またはＩＲの含有率が４０重量％未満では、引張試験における破断時伸びが低下し、タイヤが走行時に、路面の凹凸や異物と接触することにより、ゴム組成物が破断する傾向がある。また、ゴム成分（Ａ）中のＮＲおよび／またはＩＲの含有率は９０重量％以下が好ましく、８０重量％以下がより好ましく、７５重量％以下がさらに好ましい。ＮＲおよび／またはＩＲの含有率が９０重量％をこえると、高温加硫時にリバージョンが生じたり、１００％シス構造がトランス構造に転移するなどポリマー構造の弱体化が生じ、破断抗力や破断時伸びなどのゴム特性が低下する傾向がある。
【００２９】
ＢＲとしても、とくに制限はなく、宇部興産（株）製のＢＲ１３０Ｂ、ＢＲ１５０Ｂなどのハイシス含有量のＢＲ（ハイシスＢＲ）などを好適に使用することができる。耐亀裂成長性に優れるという点で、ゴム成分（Ａ）中のＢＲの含有率は、１０重量％以上であることが好ましく、１５重量％以上であることがより好ましい。また、破断伸びに優れ、さらに、それ以上配合しても耐亀裂成長性が飽和し、向上しないという点で、ゴム成分（Ａ）中のＢＲの含有率は、５０重量％以下であることが好ましく、４０重量％以下であることがより好ましい。
【００３０】
変性ＢＲとしては、リチウム開始剤により１，３−ブタジエンの重合をおこなったのち、スズ化合物を添加することにより得られ、さらに変性ＢＲ分子の末端がスズ−炭素結合で結合されているものが好ましい。
【００３１】
リチウム開始剤としては、アルキルリチウム、アリールリチウム、ビニルリチウム、有機スズリチウムおよび有機窒素リチウム化合物などのリチウム系化合物や、リチウム金属などがあげられる。前記リチウム開始剤を変性ＢＲの開始剤とすることで、高ビニル、低シス含有量の変性ＢＲを作製できる。
【００３２】
スズ化合物としては、四塩化スズ、ブチルスズトリクロライド、ジブチルスズジクロライド、ジオクチルスズジクロライド、トリブチルスズクロライド、トリフェニルスズクロライド、ジフェニルジブチルスズ、トリフェニルスズエトキシド、ジフェニルジメチルスズ、ジトリルスズクロライド、ジフェニルスズジオクタノエート、ジビニルジエチルスズ、テトラベンジルスズ、ジブチルスズジステアレート、テトラアリルスズ、ｐ−トリブチルスズスチレンなどがあげられ、これらのスズ化合物は、単独で用いてもよく、２種以上を組み合わせて用いてもよい。
【００３３】
変性ＢＲ中のスズ原子の含有率は５０ｐｐｍ以上が好ましく、６０ｐｐｍ以上がより好ましい。スズ原子の含有率が５０ｐｐｍ未満では、変性ＢＲ中のカーボンブラックの分散を促進する効果が小さく、ｔａｎδが増大してしまう傾向がある。また、スズ原子の含有率は３０００ｐｐｍ以下が好ましく、２５００ｐｐｍ以下がより好ましく、２５０ｐｐｍ以下がさらに好ましい。スズ原子の含有率が３０００ｐｐｍをこえると、混練り物のまとまりが悪く、エッジが整わないため、混練り物の押出し加工性が悪化する傾向がある。
【００３４】
変性ＢＲの分子量分布（Ｍｗ／Ｍｎ）は２以下が好ましく、１．５以下がより好ましい。変性ＢＲのＭｗ／Ｍｎが２をこえると、カーボンブラックの分散性が悪化し、ｔａｎδが増大してする傾向がある。
【００３５】
変性ＢＲのビニル結合量は５重量％以上が好ましく、７重量％以上がより好ましい。変性ＢＲのビニル結合量が５重量％未満では、変性ＢＲを重合（製造）することは困難な傾向がある。また、変性ＢＲのビニル結合量は５０重量％以下が好ましく、２０重量％以下がより好ましい。変性ＢＲのビニル結合量が５０重量％をこえると、カーボンブラックの分散性が悪化し、引張強度が低下する傾向がある。
【００３６】
ゴム成分（Ａ）中の変性ＢＲの含有率は１０重量％以上が好ましく、１５重量％以上がより好ましい。変性ＢＲの含有率が１０重量％未満では、充分な耐亀裂成長性が得られない傾向がある。また、ゴム成分（Ａ）中の変性ＢＲの含有率は５０重量％以下が好ましく、４０重量％以下がより好ましく、３０重量％以下がさらに好ましい。変性ＢＲの含有率が５０重量％をこえると、変性ＢＲの含有率を上昇させても、耐亀裂成長性は飽和し、向上しないうえに、破断時伸びが低下する傾向がある。
【００３７】
以上の条件を満たす変性ＢＲとしては、たとえば、日本ゼオン（株）製のＢＲ１２５０Ｈなどがあげられる。
【００３８】
ＳＢＲとしては、とくに制限はなく、乳化重合ＳＢＲ（Ｅ−ＳＢＲ）または溶液重合ＳＢＲ（Ｓ−ＳＢＲ）を使用することができる。
【００３９】
ゴム成分（Ａ）中のＳＢＲの含有率は１０重量％以上が好ましく、１５重量％以上がより好ましい。ＳＢＲの含有率が１０重量％未満では、リバージョンを抑制する効果が充分ではない傾向がある。また、ゴム成分（Ａ）中のＳＢＲの含有率は５０重量％以下が好ましく、４０重量％以下がより好ましい。ＳＢＲの含有率が５０重量％をこえると、破断強度が低下する傾向がある。
【００４０】
変性ＳＢＲは、ＪＳＲ（株）製のＨＰＲ３４０などのように、結合スチレン量の小さいものが好ましい。
【００４１】
変性ＳＢＲの結合スチレン量は、ゴム配合でのリバージョン性に優れる点から、５重量％以上が好ましく、７重量％以上がより好ましい。また、変性ＳＢＲの結合スチレン量は、低発熱性に優れる点から、３０重量％以下が好ましく、２０重量％以下がより好ましい。
【００４２】
変性ＳＢＲとしては、乳化重合変性ＳＢＲ（変性Ｅ−ＳＢＲ）と溶液重合変性ＳＢＲ（変性Ｓ−ＳＢＲ）があげられるが、シリカとポリマー鎖の結合を強め、ｔａｎδを低減させることで低燃費性を向上させることができることから、変性Ｓ−ＳＢＲが好ましい。
【００４３】
変性ＳＢＲとしては、スズやケイ素などでカップリングされたものが好ましく用いられる。変性ＳＢＲのカップリング方法としては、常法に従って、たとえば、変性ＳＢＲの分子鎖末端のアルカリ金属（Ｌｉなど）やアルカリ土類金属（Ｍｇなど）を、ハロゲン化スズやハロゲン化ケイ素などと反応させる方法などがあげられる。
【００４４】
変性ＳＢＲは、共役ジオレフィン単独、または共役ジオレフィンと芳香族ビニル化合物とを（共）重合して得られた（共）重合体であり、第１級アミノ基やアルコキシシリル基を有することが好ましい。
【００４５】
第１級アミノ基は、重合開始末端、重合終了末端、重合体主鎖、側鎖のいずれに結合していてもよいが、重合体末端からエネルギー消失を抑制してヒステリシスロス特性を改良し得る点から、重合開始末端または重合終了末端に導入されていることが好ましい。
【００４６】
変性ＳＢＲの重量平均分子量（Ｍｗ）は、充分な破断特性が得られる点から、１００万以上が好ましく、１２０万以上がより好ましい。また、変性ＳＢＲのＭｗは、ゴムの粘度を調節し、混練り加工を容易にできる点から、２００万以下が好ましく、１８０万以下がより好ましい。
【００４７】
ゴム成分（Ａ）中の変性ＳＢＲの含有率は１０重量％以上であることが好ましく、１５重量％以上であることがより好ましい。変性ＳＢＲの含有率が１０重量％未満では、リバージョン性が劣り、ｔａｎδが悪化する傾向がある。また、ゴム成分（Ａ）中の変性ＳＢＲの含有率は４０重量％以下であることが好ましく、３５重量％以下であることがより好ましい。変性ＳＢＲの含有率が４０重量％をこえると、破断強度が低下する傾向がある。
【００４８】
ＢＲ、変性ＢＲ、ＳＢＲおよび変性ＳＢＲよりなる群から選ばれる合成ゴムのうち、ＳＢＲを含有させると、リバージョンが発生しにくく、硬度を維持することができ、ＢＲを含有させると、耐亀裂成長性に優れる。また、変性ＢＲを含有させるとカーボンブラックとの相互作用に優れ、カーボンブラックとポリマー鎖の結合を強めることができ、変性ＳＢＲはシリカとの相互作用に優れ、シリカとポリマー鎖の結合を強めることができる。本発明は、ゴム成分（Ａ）として、ＢＲ、変性ＢＲ、ＳＢＲおよび変性ＳＢＲよりなる群から選ばれる合成ゴムを少なくとも２種類含有するものであり、カーボンブラックやシリカを含む場合に低燃費性に優れる、破断強度が向上する場合もあるという点から、変性ＢＲまたは変性ＳＢＲを含有することが好ましく、変性ＢＲおよび変性ＳＢＲのいずれも含有することが好ましい。
【００４９】
ゴム成分（Ａ）としては、前記ＮＲ、ＩＲ、ＢＲ、変性ＢＲ、ＳＢＲ、変性ＳＢＲ、以外にも、タイヤ工業で従来から使用されるアクリロニトリルブタジエンゴム（ＮＢＲ）、クロロプレンゴム（ＣＲ）、エチレンプロピレンジエンゴム（ＥＰＤＭ）、スチレンイソプレンブタジエンゴム（ＳＩＢＲ）などの他のゴム成分を使用することもできる。
【００５０】
ゴム成分（Ａ）中の他のゴム成分の含有率は、亀裂成長性や加工性を維持し、また劣化性に優れる点から、２０重量％以下が好ましく、１５重量％以下がより好ましい。なお、他のゴム成分を含有しなくてもよい。
【００５１】
硫黄（Ｂ）としては、ゴム工業において加硫時に一般的に用いられる硫黄を用いることができるが、とくに不溶性硫黄が好ましい。ここで不溶性硫黄とは、天然硫黄Ｓ8を加熱、急冷し、Ｓx（ｘ＝１０万〜３０万）となるように高分子量化した硫黄のことをいう。不溶性硫黄を用いることで、通常、硫黄をゴム加硫剤として用いた場合に生じるブルーミングを防止することができる。
【００５２】
硫黄（Ｂ）の含有量は、ゴム成分（Ａ）１００重量部に対して２重量部以上、好ましくは２．４重量部以上である。硫黄（Ｂ）の含有量が２重量部未満では、カーカス繊維コードとの接着層に充分な硫黄が供給されず、接着性が劣る。また、硫黄（Ｂ）の含有量はゴム成分（Ａ）１００重量部に対して、３．４重量部以下、好ましくは３．３重量部以下、より好ましくは２．９重量部以下、さらに好ましくは２．８重量部以下である。硫黄の含有量が３．４重量部をこえると、硫黄架橋の密度が大きくなり、破断抗力および破断時伸びなどの破断特性、とくに熱酸化劣化後の破断特性が低下する。
【００５３】
本発明のゴム組成物は、クレゾール樹脂、レゾルシン縮合物および変性レゾルシン縮合物よりなる群から選ばれる１種以上の化合物（Ｃ）（以下、化合物（Ｃ）とする）を含有する。
【００５４】
クレゾール樹脂としては、薬品軟化点が１００℃付近（９２〜１０７℃）であるため、常温では固体であるが、ゴム混練り時に液体であるため分散しやすく、さらに本発明で用いられるヘキサメチレンテトラミン（ＨＭＴ）との反応開始温度が１３０℃付近とタイヤ加硫温度（１４５〜１９０℃）以下で適切であるということから、下記化学式で表されるメタクレゾール樹脂を用いることが最も好ましい。
【００５５】
【化１】
0005091652.tif 000002
【００５６】
式中のｎは、１以上が好ましく、２以上がより好ましい。また、式中のｎは、５以下が好ましい。
【００５７】
このようなクレゾール樹脂としては、たとえば、住友化学（株）製のスミカノール６１０などが例示される。
【００５８】
レゾルシン縮合物とは、下記化学式で表される化合物をいう。
【００５９】
【化２】
0005091652.tif 000003
【００６０】
変性レゾルシン縮合物とは、下記化学式のように末端がレゾルシンであり、繰り返し単位がレゾルシンまたはアルキルフェノールを有する縮合物である。
【００６１】
【化３】
0005091652.tif 000004
【００６２】
化学式２および化学式３中のｎは整数である。ｎは、ゴム中への分散性が良好であるという点から２〜５が好ましい。
【００６３】
化学式３におけるＲは、アルキル基であり、炭素数は、９以下が好ましく、８以下がより好ましい。化学式３におけるＲのアルキル基の具体例としては、メチル基、エチル基、オクチル基などがあげられる。また、前記変性レゾルシン縮合物は、繰り返し単位としてレゾルシンとアルキルフェノールの混合であってよい。
【００６４】
変性レゾルシン縮合物としては、たとえば、レゾルシン・アルキルフェノール・ホルマリン共重合体（住友化学工業（株）製のスミカノール６２０など）、レゾルシン・ホルマリン反応物ペナコライト樹脂（インドスペック社製の１３１９Ｓなど）などがあげられる。
【００６５】
化合物（Ｃ）の含有量は、ゴム成分（Ａ）１００重量部に対して１重量部以上、好ましくは２重量部以上、より好ましくは３重量部以上である、化合物（Ｃ）の含有量が１重量部未満では、充分な硬度が得られない。また、化合物（Ｃ）の含有量はゴム成分（Ａ）１００重量部に対して、１０重量部以下、好ましくは８重量部以下である。化合物（Ｃ）の含有量が１０重量部をこえると、硬度が大きくなりすぎて、耐亀裂成長性および破断時伸びが低下する。
【００６６】
シートやトッピングの加工中に架橋が開始すると、ゴム粘度が増大し、加工性が低下してしまうため、本発明では、加工温度（９０〜１４０℃）で分解しないヘキサメチレンテトラミン（ＨＭＴ）（Ｄ）を含有することが好ましい。
【００６７】
ヘキサメチレンテトラミン（ＨＭＴ）（Ｄ）の含有量は、ゴム成分（Ａ）１００重量部に対して０．１重量部以上、好ましくは０．５重量部以上である。ヘキサメチレンテトラミン（ＨＭＴ）（Ｄ）の含有量が０．１重量部未満では、充分な化合物（Ｃ）の架橋形成、ひいてはゴム組成物の硬度が得られない傾向がある。また、ヘキサメチレンテトラミン（ＨＭＴ）（Ｄ）の含有量はゴム成分（Ａ）１００重量部に対して３重量部以下、好ましくは２．５重量部以下である。ヘキサメチレンテトラミン（ＨＭＴ）（Ｄ）の含有量が３重量部をこえると、熱分解時に生じるアンモニアがコードとゴムの接着層を破壊し、ゴム付きの低下が生じる。
【００６８】
本発明では、ヘキサメチレンテトラミン（ＨＭＴ）がホルマリンとアンモニアに分解した際のアンモニアを無害化し、コード接着性を向上させることができることから、ヘキサメチロールメラミンペンタメチルエーテル（ＨＭＭＰＭＥ）の部分縮合物またはヘキサメトキシメチロールメラミン（ＨＭＭＭ）の部分縮合物（Ｅ）（以下、化合物（Ｅ）とする）を含有してもよい。
【００６９】
ＨＭＭＰＭＥの部分縮合物とは、下記化学式で表されるものをいう。
【００７０】
【化４】
0005091652.tif 000005
（式中、ｎは整数であり、ｎは通常１〜３である）
【００７１】
ＨＭＭＭの部分縮合物とは、下記化学式で表されるものをいう。
【００７２】
【化５】
0005091652.tif 000006
（式中のｎは整数であり、ｎは通常１〜３である。）
【００７３】
化合物（Ｅ）の含有量は、ゴム成分（Ａ）１００重量部に対して１重量部以上であることが好ましく、３重量部以上であることがより好ましい。化合物（Ｅ）の含有量が１重量部未満では、充分な硬度が得られない傾向がある。また、化合物（Ｅ）の含有量は、ゴム成分（Ａ）１００重量部に対して１０重量部以下が好ましく、６重量部以下がより好ましい。化合物（Ｅ）の含有量が１０重量部をこえると、ゴム練りやシート加工中に架橋が開始してしまい、配合ゴムの粘度が増大してしまう傾向がある。
【００７４】
本発明のゴム組成物には、カーボンブラック、シリカ、炭酸カルシウム、水酸化アルミニウム、クレー、タルク、アルミナなどの補強用充填剤を含むことができる。これらの補強用充填剤は、単独で配合してもよく、２種以上を併用してもよい。
【００７５】
カーボンブラックおよび／またはシリカとしては、とくに制限はなく、タイヤ工業で従来から使用されるＳＡＦ、ＩＳＡＦ、ＨＡＦ、ＦＥＦなどのグレードのカーボンブラックやシリカを使用することができる。
【００７６】
カーボンブラックおよび／またはシリカの含有量は、ゴム成分（Ａ）１００重量部に対して１０重量部以上が好ましく、２５重量部以上がより好ましい。カーボンブラックおよび／またはシリカの含有量が１０重量部未満では、硬度や破断強度が充分ではない傾向がある。また、カーボンブラックおよび／またはシリカの含有量は、ゴム成分（Ａ）１００重量部に対して、５５重量部以下が好ましく、５０重量部以下がより好ましい。カーボンブラックおよび／またはシリカの含有量が５５重量部をこえると、発熱性が高くなる傾向がある。
【００７７】
シリカを用いる場合には、シランカップリング剤を併用することが好ましい。
【００７８】
シランカップリング剤としては、とくに制限はなく、タイヤ工業で従来からゴム組成物中にシリカとともに配合されているものであれば使用することができ、具体的には、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（４−トリメトキシシリルブチル）テトラスルフィド、ビス（３−トリエトキシシリルプロピル）トリスルフィド、ビス（２−トリエトキシシリルエチル）トリスルフィド、ビス（４−トリエトキシシリルブチル）トリスルフィド、ビス（３−トリメトキシシリルプロピル）トリスルフィド、ビス(２−トリメトキシシリルエチル）トリスルフィド、ビス（４−トリメトキシシリルブチル）トリスルフィド、ビス（３−トリエトキシシリルプロピル）ジスルフィド、ビス(２−トリエトキシシリルエチル）ジスルフィド、ビス（４−トリエトキシシリルブチル）ジスルフィド、ビス（３−トリメトキシシリルプロピル）ジスルフィド、ビス(２−トリメトキシシリルエチル）ジスルフィド、ビス(４−トリメトキシシリルブチル）ジスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィドなどのスルフィド系、３−メルカプトプロピルトリメトキシシラン、３−メルカプトプロピルトリエトキシシラン、２−メルカプトエチルトリメトキシシラン、２−メルカプトエチルトリエトキシシランなどのメルカプト系、ビニルトリエトキシシラン、ビニルトリメトキシシランなどのビニル系、３−アミノプロピルトリエトキシシラン、３−アミノプロピルトリメトキシシラン、３−（２−アミノエチル）アミノプロピルトリエトキシシラン、３−（２−アミノエチル）アミノプロピルトリメトキシシランなどのアミノ系、γ−グリシドキシプロピルトリエトキシシラン、γ−グリシドキシプロピルトリメトキシシラン、γ−グリシドキシプロピルメチルジエトキシシラン、γ−グリシドキシプロピルメチルジメトキシシランなどのグリシドキシ系、３−ニトロプロピルトリメトキシシラン、３−ニトロプロピルトリエトキシシランなどのニトロ系、３−クロロプロピルトリメトキシシラン、３−クロロプロピルトリエトキシシラン、２−クロロエチルトリメトキシシラン、２−クロロエチルトリエトキシシランなどのクロロ系などがあげられ、これらのシランカップリング剤は単独で用いてもよく、２種以上を組み合わせて用いてもよい。なかでも、ビス−（３−トリエトキシシリルプロピル）−テトラスルフィド、ビス（３−トリエトキシシリルプロピル）ジスルフィドなどが好適に用いられる。
【００７９】
シランカップリング剤を配合する場合、シランカップリング剤の含有量は、加工性および発熱性に優れる点から、シリカ１００重量部に対して６重量部以上が好ましく、８重量部以上がより好ましい。また、シランカップリング剤の含有量は、シランカップリング剤を過剰に配合すると、余剰カップリング剤が硫黄を放出し、ゴムを過剰に架橋するため破断強度が低下し、また、コストも高くなる点から、シリカ１００重量部に対して１２重量部以下が好ましく、１０重量部以下がより好ましい。
【００８０】
カーボンブラックおよびシリカ以外の補強用充填剤の含有量は、ゴム成分（Ａ）１００重量部に対して５重量部以上が好ましく、７重量部以上がより好ましい。補強用充填剤の含有量が５重量部未満では、破断強度が向上しない傾向がある。また、カーボンブラックおよびシリカ以外の補強用充填剤の含有量はゴム成分（Ａ）１００重量部に対して５０重量部以下が好ましく、４０重量部以下がより好ましい。補強用充填剤の含有量が５０重量部をこえると、硬度が高くなりすぎて、破断時伸びが低下する傾向がある。
【００８１】
本発明のゴム組成物は、前記ゴム成分（Ａ）、硫黄（Ｂ）、化合物（Ｃ）、ヘキサメチレンテトラミン（ＨＭＴ）（Ｄ）、化合物（Ｅ）、ならびにカーボンブラックおよび／またはシリカなどの補強用充填剤以外にも、通常ゴム工業で使用される配合剤、たとえば、アロマオイル、各種老化防止剤、酸化亜鉛、ステアリン酸、各種加硫促進剤などを適宜配合することができる。
【００８２】
本発明のゴム組成物は、カーカス、ベルト、ビードエイペックス、クリンチエイペックス、バンドなど、様々な部材に使用することができ、とくに限定されるわけではないが、高硬度で補強性および耐亀裂成長性に優れるという理由から、カーカスまたはベルトとして用いられることが好ましい。本発明のゴム組成物をカーカスまたはベルトとして使用する場合、繊維コードを該ゴム組成物で被覆してカーカスまたはベルトを成形したのち、他のタイヤ部材と貼りあわせて未加硫タイヤを成形し、加硫することによって、タイヤを製造することができる。
【００８３】
繊維コードとは、本発明のランフラットタイヤにおけるカーカスコードを被覆するトッピングゴムを構成するゴム組成物（カーカスコード被覆用ゴム組成物）をカーカスまたはベルトとして用いる際に、本発明のゴム組成物で被覆する繊維コードのことをいう。具体的には、ポリエステル、ナイロン、レーヨン、ポリエチレンテレフタラート、アラミドなどの原料により得られるものである。なかでも、熱安定性に優れ、さらに安価であるという理由から、繊維コードの原料としては、ポリエステルおよびアラミドが好ましい。
【００８４】
本発明のランフラットタイヤでは、デフレート走行時に生じる大変形時のモデュラスが高いという理由からアラミド繊維コードを用いる。
【００８５】
アラミド繊維コードとしては、東レデュポン（株）製のケブラー（１１００dtex／２）（ケブラー(R)タイプ１）、東レデュポン（株）製のケブラー（１１００dtex／２）（ケブラー(R)タイプ２）などがある。ケブラー(R)タイプ１とケブラー(R)タイプ２の違いは、撚り方法（タイプ２がハイツイスト）である。
【００８６】
次に、本発明のランフラットタイヤの実施の一形態を、図示例とともに説明する。
【００８７】
図１は、空気入りタイヤ１が本発明のランフラットタイヤ１Ａである場合を示す正規内圧状態におけるタイヤ子午断面図である。
【００８８】
図１において、本実施形態のランフラット１Ａは、トレッド部２からサイドウォール部３をへてビード部４のビードコア５に至るカーカス６と、トレッド部２の内方かつ前記カーカス６の半径方向外側に配されるトレッド補強コード層７とを具える。
【００８９】
前記カーカス６は、タイヤ周方向に対して７０〜９０°の角度で配列されるカーカスコードをトッピングゴムにより被覆した１枚以上のカーカスプライから形成される。本例では、カーカスコードを８０〜９０°の角度で配列した１枚のカーカスプライ６Ａからなる場合が示されている。前記カーカスプライ６Ａは、前記ビードコア５、５間を跨るプライ本体部６ａの両側に、前記ビードコア５の周りをタイヤ軸方向内側から外側に折り返されるプライ折返し部６ｂを一連に具える。
【００９０】
そして前記プライ本体部６ａとプライ折返し部６ｂとの間には、例えばゴム硬度が６５〜９８度の硬質のゴムからなり、前記ビードコア５から半径方向外側に先細状にのびるビード補強用のビードエーペックスゴム８が配される。本明細書においては、「ゴム硬度」は、温度２３℃で測定したデュロメータータイプＡによる硬さを意味する。このビードエーペックスゴム８のビードベースラインＢＬからのタイヤ半径方向の高さｈａは、特に限定はされないが、小さすぎるとランフラット耐久性が不充分となり、逆に大きすぎるとタイヤ質量の過度の増加や乗り心地の悪化を招く恐れがある。このような観点より、ビードエーペックスゴム８の前記高さｈａは、タイヤ断面高さＳＨの１０〜６０％、より好ましくは２０〜５０％が望ましい。
【００９１】
本例では、前記カーカス６のプライ折返し部６ｂが、前記ビードエーペックスゴム８を半径方向外側に超えて巻き上がり、その外端部６ｂｅが、プライ本体部６ａと前記トレッド補強コード層７との間に挟まれて終端する所謂超ハイターンアップの折り返し構造を具える。これにより、１枚のカーカスプライ６Ａを用いて、サイドウォール部３を効果的に補強しうる。また前記プライ折返し部６ｂの外端部６ｂｅが、ランフラット走行時に大きく撓むサイドウォール部３から離れるため、該外端部６ｂｅを起点とした損傷を好適に抑制しうる。前記プライ折返し部６ｂとトレッド補強コード層７との重なり部のタイヤ軸方向巾ＥＷは、５ｍｍ以上、さらには１０ｍｍ以上が好ましく、その上限は、軽量化の観点から４０ｍｍ以下、さらには３０ｍｍ以下が好ましい。なお前記カーカス６が複数枚のカーカスプライから形成される場合には、少なくとも１枚のカーカスプライがこの態様をなすのが好ましい。
【００９２】
次に、前記トレッド補強コード層７は、本例では、前記カーカス６に重置されるベルト９と、そのさらに外側に重置されるバンド１０とから構成される。前記ベルト９は、タイヤ周方向に対して例えば１０〜４５°の角度で配列したベルトコードをトッピングゴムにて被覆した２枚以上、本例では２枚のベルトプライ９Ａ、９Ｂから形成される。各ベルトコードは、プライ間相互で交差することによりベルト剛性を高め、トレッド部２の略全巾をタガ効果を有して強固に補強する。
【００９３】
また前記バンド１０は、タイヤ周方向に対して５°以下の角度で螺旋状に巻回されるバンドコードをトッピングゴムにて被覆した１枚以上のバンドプライからなり、前記ベルト９を拘束し、操縦安定性、高速耐久性等を向上させる。前記バンドプライとしては、ベルト９のタイヤ軸方向外端部のみを被覆する左右一対のエッジバンドプライ、およびベルト９の略全巾を覆うフルバンドプライがあり、これらを単独で或いは組み合わせて使用される。本例では、バンド１０が１枚のフルバンドプライからなるものを例示している。なお前記トレッド補強コード層７としては、ベルト９のみで形成することも、またバンド１０のみで形成することもできる。
【００９４】
また前記サイドウォール部３には、ランフラット機能を確保するためのサイド補強ゴム層１１が配される。このサイド補強ゴム層１１は、最大厚さを有する中央部分１１ａから、タイヤ半径方向内端１１ｉおよび外端１１ｏに向かってそれぞれ厚さを徐々に減じてのびる断面三日月状をなす。前記内端１１ｉは、ビードエーペックスゴム８の外端よりもタイヤ半径方向内側に位置し、前記外端１１ｏは、トレッド補強コード層７の外端７ｅよりもタイヤ軸方向内側に位置する。このとき、サイド補強ゴム層１１とビードエーペックスゴム８とのタイヤ半径方向の重なり巾Ｗｉを５〜５０ｍｍ、かつサイド補強ゴム層１１とトレッド補強コード層７とのタイヤ軸方向の重なり巾Ｗｏを０〜５０ｍｍとするのが好ましく、これにより前記外端１１ｏおよび内端１１ｉでの剛性段差の発生を抑える。
【００９５】
前記サイド補強ゴム層１１は、本例では、カーカス６のプライ本体部６ａの内側（タイヤ内腔側）に配される。そのため、サイドウォール部３の曲げ変形時には、サイド補強ゴム層１１には主として圧縮荷重が、またコード材を有するカーカスプライ６Ａには主として引張荷重が作用する。ゴムは圧縮荷重に強く、かつコード材は引張荷重に強いため、上記のようなサイド補強ゴム層１１の配設構造は、サイドウォール部３の曲げ剛性を効率良く高め、ランフラット走行時のタイヤの縦撓みを効果的に低減しうる。なおサイド補強ゴム層１１のゴム硬度は、６０度以上、さらには６５度以上であるのが好ましい。前記ゴム硬度が６０度未満であると、ランフラット走行時の圧縮歪が大きくなって、ランフラット性能が不充分となる。逆にゴム硬度が高すぎても、タイヤの縦バネ定数が過度に上昇して乗り心地性を低下させる。このような観点より、前記サイド補強ゴム層１１のゴム硬度の上限は９０度以下、さらには８０度以下が好ましい。またサイド補強ゴム層１１の最大厚さｔは、タイヤサイズや、タイヤのカテゴリ等によって適宜設定されるが、乗用車用タイヤの場合５〜２０ｍｍが一般的である。
【００９６】
図２は、本発明のランフラットタイヤのビード部を拡大して示す断面図である。
【００９７】
図３は、本発明のランフラットタイヤのトレッド部を拡大して示す断面図である。
【００９８】
なお本例では、前記ビード部４には、リムプロテクトリブ１２が凸設される場合が例示される。このリムプロテクトリブ１２は、図２に示すように、リムフランジＪＦを覆うように基準輪郭線ｊから突出するリブ体であり、前記リムフランジＪＦの先端を越えてタイヤ軸方向外側に最も突出する突出面部１２ｃと、この突出面部１２ｃからビード外側面に滑らかに連なる半径方向内側の斜面部１２ｉと、前記突出面部１２ｃからタイヤ最大巾点Ｍ近傍位置で前記基準輪郭線ｊに滑らかに連なる半径方向外側の斜面部１２ｏとで囲まれる断面台形状をなす。なお前記内側の斜面部１２ｉは、リムフランジＪＦの円弧部よりも大きい曲率半径ｒで形成された凹円弧面で形成され、通常走行時においては、縁石等からリムフランジＪＦを保護する。またランフラット走行時には、内側の斜面部１２ｉがリムフランジＪＦの円弧部に寄りかかって接触するため、ビード変形量を軽減でき、ランフラット時の操縦安定性およびランフラット耐久性の向上に役立つ。
【００９９】
そして本発明では、前記ランフラット操縦安定性およびランフラット耐久性を向上するために、前記カーカスコードに、アラミド繊維を使用する。
【０１００】
前記アラミド繊維は、高弾性繊維として知られ、ランフラットタイヤ１Ａのカーカスコードに使用することにより、タイヤの荷重支持能力を高めることができる。従って、例えばカーカスプライ枚数の低減、カーカスコードの細径化、および／またはコード配列密度（コードエンド数）の低下などによるタイヤの軽量化を図りながら、ランフラット時のタイヤ変形を低減できる。しかも、アラミド繊維は、１００〜１５０℃の高温下においても弾性率の低下が、他の有機繊維コード材料に比べて小さく、耐熱性に優れるという特性を有する。従って、ランフラット走行時のタイヤ温度上昇によっても、カーカスコードが強度低下して損傷を招いたり、また弾性率の低下によるタイヤ変形量の増加や、それに伴うさらなるタイヤ温度上昇を招くことを防止できる。その結果、ランフラット耐久性を向上できる。さらにタイヤ温度上昇によっても、高弾性率を維持してタイヤ剛性を高めうるため、ランフラット時の操縦安定性を向上することもできる。これによりランフラット走行における高速化、長距離化が達成される。
【０１０１】
図４は、本発明のランフラットタイヤのカーカスコードを説明する側面図である。
【０１０２】
アラミド繊維は、弾性率が高い分、耐疲労性に劣る傾向がある。そのため本例では、カーカスコード２０に、図４に略示するように、下撚りしたアラミド繊維のフィラメント束２１（即ちストランド２１）の２本を、上撚りにて互いに撚り合わせた２本撚り構造を採用するとともに、このときの撚り合わせを、従来よりも高い撚り係数Ｔにて行っている。
【０１０３】
ここで前記「撚り係数Ｔ」は、周知の如く、コードの上撚り数をＮ（単位：回／１０cm）、コード１本のトータル表示デシテックス（繊度）をＤ（単位：dtex）、コード材料の比重をρとしたとき、次式（１）で示される。
Ｔ＝Ｎ×√｛（０．１２５×Ｄ／２）／ρ｝×１０-3    ・・・（１）
【０１０４】
そして、この撚り係数Ｔを０．５〜０．７の範囲まで高めることにより、アラミド繊維コードの欠点である耐疲労性を改善することができ、従来のレーヨンコードの場合に比して、ランフラット耐久性を大幅に向上することが可能となる。なお前記カーカスコード２０の撚り係数Ｔが０．５を下回ると、耐疲労性の向上効果が少なく、ランフラット耐久性を充分に高めることができない。逆に、撚り係数Ｔが０．７を上回ると、コードの撚り加工が難しくなり生産性に不利となる。特に撚り係数Ｔの下限は０．６以上が好ましく、これによりコードの耐疲労性がさらに改善され、ランフラット耐久性をより向上しうる。
【０１０５】
なおカーカスコード２０では、アラミド繊維の重要な特性である高弾性を活かして優れた補強効果を発揮させるために、２本撚り構造が採用されている。そのとき、下撚り数と、上撚り数とが等しい所謂バランス撚りが好ましいが、撚り数の比（下撚り数／上撚り数）が０．２〜２．０の範囲内、好ましくは０．５〜１．５の範囲内で、下撚り数と上撚り数とを相違させても良い。
【０１０６】
また前記トータル表示デシテックスＤ（繊度）は、特に限定されるものではないが、ランフラットタイヤの場合、１５００〜５０００dtexの範囲が好ましい。またカーカスプライ６Ａにおけるコードエンド数ｎ（本／５ｃｍ）と前記トータル表示デシテックスＤとの積は、７００００〜１５００００の範囲が好ましく、７００００未満では、アラミド繊維コードとはいえ、ランフラット耐久性や操縦安定性が不充分となり、逆に１５００００を越えると、カーカス剛性が過大となって乗り心地性を損ねるとともに、質量やコストの不必要な増加を招く。このような観点から前記積Ｄ×ｎの下限は１０００００以上がさらに好ましく、上限は１２００００以下がさらに好ましい。
【０１０７】
また耐疲労性に原因するカーカスコード２０の損傷は、タイヤ変形時に圧縮歪みを受ける部位、即ち図２に示すように、プライ折返し部６ｂのうちのビード側部分６ｂ１にて発生しやすい。しかしながら本例では、前述の如くビード部４にリムプロテクトリブ１２を凸設しているいため、ランフラット走行時におけるビード変形が軽減され、カーカスコード２０に圧縮歪みが作用しにくくなる。その結果、アラミド繊維を採用した場合のカーカスコード２０の疲労損傷をさらに抑えることができ、ランフラット耐久性のいっそうの向上が図れる。言い換えると、アラミド繊維のカーカスコード２０を用いたタイヤでは、リムプロテクトリブ１２を用いることが、コードの疲労損傷抑制の観点から好ましい。
【０１０８】
さらに本例では、前記カーカスプライ６Ａのトッピングゴムとして、複素弾性率Ｅ*が、５〜１３ＭＰａの範囲と、従来のカーカストッピングゴムに比して高弾性のゴムを採用している。なお従来のカーカストッピングゴムの複素弾性率Ｅ*は３．８ＭＰａ程度である。このように高弾性のゴムをトッピングゴムに採用することで、タイヤ変形時、カーカスコード２０に掛かる歪みを低減でき、ランフラット耐久性のさらなる向上を達成しうる。なお複素弾性率Ｅ*が５ＭＰａを下回ると前記効果が期待できず、逆に１３ＭＰａを上回ると、ゴムが硬くなり過ぎ、乗り心地性が一気に悪化してしまう。このような観点から、複素弾性率Ｅ*の下限値は、５．５ＭＰａ以上、さらには６ＭＰａ以上が好ましく、また上限値は１１ＭＰａ以下、さらに９ＭＰａ以下が好ましい。
【０１０９】
次に、前記正規内圧状態のタイヤ子午断面において、タイヤ外面２Ａのプロファイルは、曲率半径が異なる複数の円弧からなる曲面によって形成されている。特に、ランフラットタイヤ１Ａの場合、前記タイヤ外面２Ａとタイヤ赤道面Ｃとの交点であるタイヤ赤道点ＣＰから、接地端Ｔｅ側に向かって曲率半径Ｒが漸減する複数の円弧からなる曲面によって、前記プロファイルを形成する好ましい。これにより、前記サイド補強ゴム層１１のゴムボリュームを最小限に抑え、タイヤの軽量化、および乗り心地性の向上を図ることができる。特に、特許第２９９４９８９号公報で提案する如き特殊プロファイルを採用することで、前述の効果をさらに高く発揮させることができる。
【０１１０】
図５は、本発明のランフラットタイヤのタイヤ外面のプロファイルを示す線図である。
【０１１１】
詳しく説明すると、先ず図５に示すように、タイヤ赤道面Ｃから前記タイヤ最大断面巾ＳＷの４５％の距離ＳＰを隔てるタイヤ外面２Ａ上の点をＰとするとき、タイヤ外面２Ａの曲率半径ＲＣは、前記タイヤ赤道点ＣＰから前記点Ｐに至るまでの間で徐々に減少するように設定される。なお前記「タイヤ最大断面巾ＳＷ」とは、タイヤ外面２Ａの基準輪郭線ｊにおける最大巾であり、この基準輪郭線ｊは、タイヤ外面２Ａに局部的に形成される例えば文字、図形、記号等を示す装飾用、情報用等の微細なリブや溝、リム外れ防止用のリムプロテクトリブ１２、カット傷防止用のサイドプロテクトリブなどの局部的凹凸部を除外した滑らかな輪郭線を意味する。
【０１１２】
また前記タイヤ赤道面Ｃからタイヤ最大断面巾ＳＷの半巾（ＳＷ／２）の６０％、７５％、９０％および１００％の距離Ｘ６０、Ｘ７５、Ｘ９０およびＸ１００をそれぞれ隔てる各タイヤ外面２Ａ上の点をＰ６０、Ｐ７５、Ｐ９０およびＰ１００とする。またこの各タイヤ外面２Ａ上の点Ｐ６０、Ｐ７５、Ｐ９０およびＰ１００と、前記タイヤ赤道点ＣＰとの間の半径方向の距離をＹ６０、Ｙ７５、Ｙ９０およびＹ１００とする。
【０１１３】
図６は、本発明のランフラットタイヤのタイヤ外面の各位置におけるＲＹｉの範囲を示す線図である。
【０１１４】
そして、前記正規内圧状態においてビードベースラインＢＬから前記タイヤ赤道点ＣＰまでの半径方向高さであるタイヤ断面高さをＳＨとするとき、前記半径方向距離Ｙ６０、Ｙ７５、Ｙ９０およびＹ１００は、それぞれ以下の関係を満足することを特徴としている。
【０１１５】
０．０５＜  Ｙ６０  ／ＳＨ  ≦０．１
０．１＜  Ｙ７５  ／ＳＨ  ≦０．２
０．２＜  Ｙ９０  ／ＳＨ  ≦０．４
０．４＜  Ｙ１００／ＳＨ  ≦０．７
ここで、ＲＹ６０  ＝Ｙ６０  ／ＳＨ
ＲＹ７５  ＝Ｙ７５  ／ＳＨ
ＲＹ９０  ＝Ｙ９０  ／ＳＨ
ＲＹ１００＝Ｙ１００／ＳＨ
として前記関係を満足する範囲ＲＹｉを図６に例示する。図５、６のように前記関係を満足するプロファイルは、トレッドが非常に丸くなるため、フットプリントが、接地巾が小かつ接地長さを大とした縦長楕円形状となり、騒音性能とハイドロプレーニング性能とを向上しうることが、前記特許第２９９４９８９号公報で報告されている。なお前記ＲＹ６０、ＲＹ７５、ＲＹ９０およびＲＹ１００の値が、各下限値を下回ると、トレッド部２を中心としてタイヤ外面２Ａが平坦化するため、従来タイヤとのプロファイルの差が少なくなる。逆に各上限値を上回ると、トレッド部２を中心としてタイヤ外面２Ａが著しく凸状をなすため、接地巾が過小となり、通常走行において必要な走行性能を確保することができなくなる。
【０１１６】
なおタイヤでは、予めタイヤサイズを定めることにより、ＪＡＴＭＡ、ＥＴＲＴＯなどのタイヤの規格から、タイヤ偏平率、タイヤ最大断面巾、タイヤ最大高さなどを概ね定め得るため、前記ＲＹ６０、ＲＹ７５、ＲＹ９０およびＲＹ１００の範囲を容易に算出できる。従って、前記タイヤ外面２Ａは、前記各位置におけるＲＹ６０、ＲＹ７５、ＲＹ９０およびＲＹ１００の範囲を満たすように、かつ曲率半径ＲＣが徐々に減少するように、前記タイヤ赤道点ＣＰから前記点Ｐまで滑らかな曲線で描くことにより適宜定めうる。
【０１１７】
また前記タイヤは、前記正規内圧状態のタイヤに正規荷重の８０％の荷重を負荷した状態において、前記タイヤ外面２Ａが接地するタイヤ軸方向最外端間のタイヤ軸方向距離である接地巾ＣＷを、前記タイヤ最大断面巾ＳＷの５０％〜６５％の範囲とするのが好ましい。これは、前記接地巾ＣＷが、前記タイヤ最大断面巾ＳＷの５０％未満の場合、通常走行において轍でふらつきやすくなるなどワンダリング性能が低下し、かつ接地圧の不均一化により偏摩耗しやすくなるからである。なお前記接地巾ＣＷが、タイヤ最大断面巾ＳＷの６５％を超える場合には、接地巾が過大となって前述の通過騒音とハイドロプレーニング性能との両立が難しくなる。
【０１１８】
このような特殊プロファイルでは、サイドウォール部の領域が短いという特徴を有するため、ランフラットタイヤに採用することにより、サイド補強ゴム層１１のゴムボリュームを低減でき、ランフラットタイヤにおける質量低下と乗り心地性の向上とを達成しうる。しかし、ゴムボリューウムが大なトレッド部２での変形量が通常プロファイルのタイヤに比して大きくなる。そのため耐熱性を高めたアラミド繊維のカーカスコードは、この特殊プロファイルのタイヤにとってもより有利となりうる。
【０１１９】
以上、本発明の特に好ましい実施形態について詳述したが、本発明は図示の実施形態に限定されることなく、種々の態様に変形して実施しうる。
【実施例】
【０１２０】
実施例にもとづいて本発明を詳細に説明するが、本発明はこれらのみに限定されるものではない。
【０１２１】
以下、実施例および比較例で使用した各種薬品について、まとめて説明する。
天然ゴム（ＮＲ）：ＲＳＳ♯３
ブタジエンゴム（ＢＲ）：宇部興産（株）製のＢＲ１５０Ｂ
変性ブタジエンゴム（変性ＢＲ）：日本ゼオン（株）製のＮｉｐｏｌ  ＢＲ１２５０Ｈ（リチウム開始剤：リチウム、スズ原子の含有率：２５０ｐｐｍ、Ｍｗ／Ｍｎ：１．５、ビニル結合量：１０〜１３重量％）
スチレンブタジエンゴム（ＳＢＲ）：日本ゼオン（株）製のＮｉｐｏｌ  １５０２
変性スチレンブタジエンゴム（変性ＳＢＲ）：ＪＳＲ（株）製のＨＰＲ３４０（変性Ｓ−ＳＢＲ、結合スチレン量：１０重量％、アルコキシルシランでカップリングし、末端に導入）
不溶性硫黄：フレキシス社製のクリステックスＨＳＯＴ２０（硫黄８０重量％およびオイル分２０重量％含む不溶性硫黄）
メタクレゾール樹脂：住友化学（株）製のスミカノール６１０（化学式１においてｎ＝１６〜１７）
変性レゾルシン樹脂：住友化学（株）製のスミカノール６２０（レゾルシン・アルキルフェノール縮合物）
【化６】
0005091652.tif 000007
（式中Ｒは、メチル基、オクチル基または水酸基であり、これらは混在していてもよい。）
ヘキサメチレンテトラミン（ＨＭＴ）：大内新興化学工業（株）製のノクセラーＨ
ヘキサメトキシメチロールメラミンペンタメチルエーテル（ＨＭＭＰＭＥ）の部分縮合物：住友化学（株）製のスミカノール５０７Ａ（メチレン基を有する物質約６５％とシリカおよびオイルの混合物）の有効樹脂分（式（４）：
【化７】
0005091652.tif 000008
（式中、ｎは１〜３の整数である）
カーボンブラック：キャボットジャパン（株）製のショウブラックＮ３２６
アロマオイル：（株）ジャパンエナジー製のプロセスＸ−１４０
老化防止剤：大内新興化学工業（株）製のノクラック２２４（２，２，４−トリメチル−１，２−ジヒドロキノリン重合体）
酸化亜鉛：東邦亜鉛（株）製の銀嶺Ｒ
ステアリン酸：日本油脂（株）製の椿
加硫促進剤：大内新興化学工業（株）製のノクセラーＮＳ（Ｎ−ｔｅｒｔ−ブチル−２−ベンゾチアゾリルスルファンアミド）
Ｎ−シクロヘキシルチオ−フタルイミド（ＣＴＰ）：大内新興化学工業（株）製のリターダーＣＴＰ
ケブラー(R)タイプ１（カーカスコード）：東レデュポン（株）製のケブラー（アラミド繊維コード、１１００dtex／２、コードエンド数：５３本／５ｃｍ）
ケブラー(R)タイプ２（カーカスコード）：東レデュポン（株）製のケブラー（アラミド繊維コード、１１００dtex／２、コードエンド数：５３本／５ｃｍ）
レーヨン（カーカスコード）：コードエンカ社製のスーパーＩＩ（レーヨン、１８４０dtex／２、コードエンド数：５１本／５ｃｍ）
【０１２２】
実施例１〜１１および比較例１〜７
表１に示す配合処方にしたがい、不溶性硫黄および加硫促進剤（ＨＭＴ、ＨＭＭＰＭＥの部分縮合物およびＣＴＰを配合する場合にはこれらも）を除く各種薬品をバンバリーミキサーにて混練りした。得られた混練り物に不溶性硫黄および加硫促進剤、（ＨＭＴ、ＨＭＭＰＭＥの部分縮合物およびＣＴＰを配合する場合にはこれらも）を加え、オープンロールにて混練りし、未加硫ゴム組成物を得た。未加硫ゴム組成物を１７０℃の条件下で１２分間プレス加硫することにより、図１に示す構造をなすタイヤサイズ２４５／４０Ｒ１８のランフラットタイヤを試作するとともに、各試供タイヤ（実施例１〜１１および比較例１〜７）の、ランフラット耐久性をテストし、その結果を表１に記載した。表１に記載のカーカスコードの仕様以外は同一である。
【０１２３】
・  カーカスは、プライ枚数（１）、コード角度（９０°）、
・  ベルト層は、ベルトプライ枚数（２）、コード角度（＋２４°／−２４°）、
・  サイド補強ゴム層は、ゴム硬度（９０度）、最大厚さ（１０．０ｍｍ）
としている。
【０１２４】
表１中、撚り係数Ｔは次式（１）で表される。
Ｔ＝Ｎ×√｛（０．１２５×Ｄ／２）／ρ｝×１０-3    ・・・（１）
【０１２５】
またレーヨン繊維コードの比重ρは１．５１、アラミド繊維コードの比重ρは１．４４である。
【０１２６】
またトレッドプロファイルは、各タイヤとも、ＲＹ６０＝０．０５〜０．１、ＲＹ７５＝０．１〜０．２、ＲＹ９０＝０．２〜０．４、ＲＹ１００＝０．４〜０．７の範囲で実質的に同じプロファイルのものを使用している。
【０１２７】
（粘弾性試験）
（株）岩本製作所製の粘弾性スペクトロメーターを用いて、初期歪１０％、動歪２％および周波数１０Ｈｚの条件下で、７０℃における加硫ゴム組成物の複素弾性率Ｅ*および損失正接ｔａｎδを測定した。なお、Ｅ*が大きいほど、剛性が高く、操縦安定性に優れることを示し、ｔａｎδが小さいほど低発熱性に優れることを示す。
【０１２８】
（引張試験）
ＪＩＳ  Ｋ  ６２５１「加硫ゴムおよび熱可塑性ゴム―引張特性の求め方」に準じて、加硫ゴム組成物からなる３号ダンベル型試験片を用いて引張試験を実施し、各試験片の破断時伸びＥB（％）を測定した。なお、ＥＢが大きいほど優れることを示す。
【０１２９】
（ランフラット耐久性（ＲＦ耐久指数））
各供試タイヤをバルブコアを取り去ったリム（１８×８．５Ｊ）にリム組みし、デフレート状態でドラム試験機上を速度（９０ｋｍ／ｈ）、縦荷重（５．７４ｋＮ）の条件にて走行させ、タイヤが破壊するまでの走行距離を測定し、比較例１を１００とする指数により評価した。ランフラット（ＲＦ）耐久指数の数値が大きいほどランフラット耐久性が良好である。
【０１３０】
（転がり抵抗指数）
比較例１のタイヤを基準とし、下記式により各供試タイヤの転がり抵抗指数を求めた。
転がり抵抗指数＝
（比較例１のタイヤの転がり抵抗値）／（対象タイヤの転がり抵抗値）×１００
【０１３１】
指数の値が大きい方が転がり抵抗が低く、優れている。
【０１３２】
【表１】
0005091652.tif 000009
【０１３３】
【表２】
0005091652.tif 000010
【０１３４】
実施例１と比較例５を比較、および実施例２と比較例６を比較すると、カーカスコードにおいてアラミド繊維コード（ケブラー(R)タイプ１）を使用することで、アラミド繊維コードの利点である優れた耐熱性と荷重支持能力とを有効に発揮せしめ、ランフラット耐久性を向上させることができることがわかる。
【０１３５】
カーカスコードとしとしてケブラー(R)タイプ２のアラミド繊維コードを使用した実施例３および実施例４は、撚り数Ｎおよびコード柔軟性が増し、より低発熱のインサートでたわみを支える構造になり、対応するケースコードとしとしてケブラー(R)タイプ１のアラミド繊維コードを使用した実施例１および２に対し、さらにランフラット耐久性が向上した。ケブラー(R)タイプ１とケブラー(R)タイプ２のアラミド繊維コードの違いは、ケブラー(R)タイプ１は上撚りＮが４４、下捻りＮが４４、係数Ｔが０．４３００、コードエンド数が５３であるのに対し、ケブラー(R)タイプ２は上捻りＮが５３、下捻りＮが５３、係数Ｔが０．５１７９、コードエンド数が５３である点である。
【０１３６】
天然ゴムおよびスチレンブタジエンゴムのみからなるゴム成分を含有するゴム組成物からなるトッピングゴムでカーカスコードを被覆したカーカスプライランフラットタイヤである比較例１は、カーボンブラックとポリマーの結合力が弱く、ヒシテリシスロスが大きくなり、ｔａｎδが高く、ＲＦ耐久性が低下した。
【０１３７】
硫黄の含有量が３．５重量部であるゴム組成物からなるトッピングゴムでカーカスコードを被覆したカーカスプライランフラットタイヤである比較例２は、イオウ架橋空度が増し、Ｅ*は高いがｔａｎδも高く、ＥＢが低下し、ＲＦ耐久性も劣っており、転がり抵抗も劣っていた。
【０１３８】
比較例１および比較例２において、カーカスコードとしとしてレーヨンを使用した比較例３および比較例４は、ランフラット走行時の大変形時のモデュラスが低く、発熱が大きくなるため、ＲＦ耐久性に劣り、転がりは変形歪が小さく（通常転動時）、コード種の歪は極めて小さかった。
【０１３９】
実施例１および実施例２において、メタクレゾール樹脂に替えて変性レゾルシンを使用した実施例５および実施例６は、変性レゾルシンはＲがオクチル基、メタクレゾールはＲがメチル基であるため、樹脂の分散性が向上し、ｔａｎδは向上、Ｅ*は若干低下した。
【０１４０】
実施例１において、さらにヘキサメチロールメラミンペンタメチルエーテルを加えた実施例７は、ホルマリン発生剤としてＨＭＴとＨＭＭＰＭＥの両方が作用し、Ｅ*およびｔａｎδが上昇し、コードとの接着性は増すが、ＲＦ耐久や転がり面でのメリットはなかった。
【０１４１】
実施例２において、スチレンブタジエンゴムに替えて変性スチレンブタジエンゴムを使用した実施例８は、カーボンブラックとＳＢＲの結合力が向上し、ｔａｎδ向上、転がり抵抗性、ＲＦ耐久性が向上した。
【０１４２】
実施例１において、硫黄の配合量を増加させた実施例９は、ポリマー間のイオウ架橋が増し、Ｅ*およびｔａｎδが向上するが、ＥＢは低下し、ＲＦ耐久性が向上した。
【０１４３】
実施例１において、硫黄の配合量を減少させた実施例１０は、ポリマー間のイオウ架橋が減少し、Ｅ*およびＥＢは低下するが、ｔａｎδが上昇し、ＲＦ耐久性が低下した。
【０１４４】
実施例１において、硫黄の配合量を減少させ、メタクレゾール樹脂を増加させた実施例１１は、樹脂の分子量が大きく、数も増えた結果、Ｅ*、ｔａｎδ、ＥＢ、ＲＦ耐久性、転がり抵抗性を実施例１と同程度とすることができた。
【０１４５】
実施例１において、硫黄およびカーボンブラックの配合量を増加させたが、メタクレゾール樹脂および変性レゾルシンを配合しなかった比較例７は、イオン架橋とカーボンブラックによるヒシテリシスロスが増え、ｔａｎδが向上し、ＥＢは低下した。また、転がり抵抗性は比較例１と同程度であり、走行によるイオウ架橋が増加したため、ＲＦ耐久は大幅に低下した。
【図面の簡単な説明】
【０１４６】
【図１】本発明のランフラットタイヤの一実施例を示す子午断面である。
【図２】本発明のランフラットタイヤのビード部を拡大して示す断面図である。
【図３】本発明のランフラットタイヤのトレッド部を拡大して示す断面図である。
【図４】本発明のランフラットタイヤのカーカスコードを説明する側面図である。
【図５】本発明のランフラットタイヤのタイヤ外面のプロファイルを示す線図である。
【図６】本発明のランフラットタイヤのタイヤ外面の各位置におけるＲＹｉの範囲を示す線図である。
【符号の説明】
【０１４７】
１        空気入りタイヤ
１Ａ      ランフラットタイヤ
２        トレッド部
２Ａ      タイヤ外面
３        サイドウォール部
４        ビード部
５        ビードコア
６        カーカス
６Ａ      カーカスプライ
６ａ      プライ本体部
６ｂ      プライ折返し部
６ｂ１    プライ折返し部のうちのビード側部分
６ｂｅ    ビードエーペックスゴムを半径方向外側に超えて巻き上がり、その外端部
７        トレッド補強コード層
７ｅ      トレッド補強コード層外端
８        ビードエーペックスゴム
９        ベルト
９Ａ      ベルトプライ
９Ｂ      ベルトプライ
１０      バンド
１１      サイド補強ゴム層
１１ａ    中央部分
１１ｉ    タイヤ半径方向内端
１１ｏ    タイヤ半径方向外端
１２      リムプロテクトリブ
１２ｃ    タイヤ軸方向外側に最も突出する突出面部
１２ｉ    ビード外側面に滑らかに連なる半径方向内側の斜面部
１２ｏ    基準輪郭線に滑らかに連なる半径方向外側の斜面部
２０      カーカスコード
２１      フィラメント束
ｈａ      ビードエーペックスゴムのビードベースラインからのタイヤ半径方向の高さ
ｊ        基準輪郭線
ｒ        リムフランジの円弧部よりも大きい曲率半径
ｔ        サイド補強ゴム層の最大厚さ
ＢＬ      ビードベースライン
Ｃ        タイヤ赤道面
ＣＰ      タイヤ外面とタイヤ赤道面との交点であるタイヤ赤道点
ＣＷ      タイヤ外面が接地するタイヤ軸方向最外端間のタイヤ軸方向距離である接地巾
ＥＷ      プライ折返し部とトレッド補強コード層との重なり部のタイヤ軸方向巾
ＪＦ      リムフランジ
Ｍ        タイヤ最大巾点
Ｐ        タイヤ赤道面から前記タイヤ最大断面巾ＳＷの４５％の距離を隔てるタイヤ外面上の点
Ｐ６０      Ｘ６０、Ｙ６０のタイヤ外面上の点
Ｐ７５      Ｘ７５、Ｙ７５のタイヤ外面上の点
Ｐ９０      Ｘ９０、Ｙ９０のタイヤ外面上の点
Ｐ１００    Ｘ１００、Ｙ１００のタイヤ外面上の点
ＲＣ        タイヤ外面の曲率半径
ＲＹ６０    ＝Ｙ６０  ／ＳＨ
ＲＹ７５    ＝Ｙ７５  ／ＳＨ
ＲＹ９０    ＝Ｙ９０  ／ＳＨ
ＲＹ１００  ＝Ｙ１００／ＳＨ
ＳＨ        タイヤ断面高さ
ＳＷ        タイヤ赤道面からタイヤ最大断面巾
ＳＷ／２    タイヤ赤道面からタイヤ最大断面巾の半巾
ＳＰ        タイヤ赤道面から前記タイヤ最大断面巾の４５％の距離
Ｗｉ        サイド補強ゴム層とビードエーペックスゴムとのタイヤ半径方向の重なり巾
Ｘ６０      タイヤ赤道面からタイヤ最大断面巾ＳＷの半巾の６０％の距離
Ｘ７５      タイヤ赤道面からタイヤ最大断面巾ＳＷの半巾の７５％の距離
Ｘ９０      タイヤ赤道面からタイヤ最大断面巾ＳＷの半巾の９０％の距離
Ｘ１００    タイヤ赤道面からタイヤ最大断面巾ＳＷの半巾の１００％の距離
Ｙ６０      Ｘ６０のタイヤ赤道点との間の半径方向の距離
Ｙ７５      Ｘ７５のタイヤ赤道点との間の半径方向の距離
Ｙ９０      Ｘ９０のタイヤ赤道点との間の半径方向の距離
Ｙ１００    Ｘ１００のタイヤ赤道点との間の半径方向の距離
【図１】
0005091652.tif 000011
【図２】
0005091652.tif 000012
【図３】
0005091652.tif 000013
【図４】
0005091652.tif 000014
【図５】
0005091652.tif 000015
【図６】
0005091652.tif 000016